(57)【特許請求の範囲】
【請求項１】
モーター部品用保護スリーブであって、
ポリフェニレンサルファイドから形成される合成繊維フィラメントを用いて製紐され、
前記合成繊維フィラメントが、断面において長径／短径で表わされる扁平度が２〜６である扁平モノフィラメントであり、
前記合成繊維フィラメントの断面が、短径０．０８ｍｍ以上０．１５ｍｍ以下の扁平フィラメントであり、
前記製紐が、円筒状の４８打ち以上６４打ち以下の組紐であり、
前記合成繊維フィラメントの長径部が、円筒形に沿って配列されたモーター部品用保護スリーブ。
【請求項２】
スリーブの内側と外側との間の肉厚が、０．１〜０．６ｍｍである請求項１に記載のモーター部品用保護スリーブ。
【請求項３】
前記組紐の組目の開口面積率が、３０％未満である請求項１または２に記載のモーター部品用保護スリーブ。
【請求項４】
前記保護スリーブの目付けと、前記保護スリーブの内径が、以下の式を満足する請求項１〜３のいずれかに記載のモーター部品用保護スリーブ。
０．４≦Ｗ／Ｒ≦１．１
Ｗは、前記保護スリーブの目付け（ｇ／ｍ）であり、
Ｒは、前記保護スリーブの内径（ｍｍ）である。
【請求項５】
前記組紐の１編組単位を構成する糸が、１〜３本の前記合成繊維フィラメントを含み、前記糸が、無撚りである請求項１〜４のいずれかに記載のモーター部品用保護スリーブ。
【請求項６】
前記組紐の１編組単位を構成する糸が、１本の前記合成繊維フィラメントを含み、前記糸が、無撚りである請求項１〜５のいずれかに記載のモーター部品用保護スリーブ。
【請求項７】
前記円筒状組紐の外側と内側の間の部分放電開始電圧が、１０００Ｖ以上である請求項１〜６のいずれかに記載のモーター部品用保護スリーブ。
【請求項８】
請求項１〜７のいずれかに記載のモーター部品用保護スリーブの製造方法であって、
前記合成繊維フィラメントを提供して４８打ち以上６４打ち以下の製紐機で棒状の治具で連続的に突き上げて円筒状になるように製紐して前記保護スリーブを得ることを含む製造方法。
【請求項９】
前記合成繊維モノフィラメントが、無撚りで供給される請求項８に記載の製造方法。
【請求項１０】
円筒状に製紐した後、前記保護スリーブを水洗することをさらに含む請求項８または９に記載の製造方法。
【発明の詳細な説明】
【技術分野】
【０００１】
本発明は、モーター部品用保護スリーブ、詳細には、ハイブリッド車などの電気自動車用に好適なモーター部品用保護スリーブに関する。
【背景技術】
【０００２】
従来から自動車の排出ガスに含まれる有害物質低減の取り組みと、低燃費化の両立が要請されている。近年では、更に地球規模での環境負荷低減の要請がなされている。このような背景から電気自動車が活発に開発されている。現在、開発が進められている電気自動車としては、高容量二次電池を搭載したピユア電気自動車（ＰＥＶ）、ガソリンエンジンと高出力二次電池などを組み合わせたハイブリッド自動車（ＨＥＶ）、更には、燃料電池と高出力二次電池などを組み合わせた燃料電池ハイブリッド自動車（ＦＣＨＥＶ）などがあり、ハイブリッド自動車は既に市場に出回っている。いずれの電気自動車においても、高効率なモーターの開発が必要になっている。前記モーターとしては、駆動用、発電用、充電用などがある。これらモーターには、高効率化の外に、走行安定性の面から品質の安定化も強く望まれている。特に、電気自動車用モーターとしては、一般的な自動車用モーターに比べ、優れた高温耐油性能が求められている。電気自動車用モーターは、効率を良くするため、ＡＴＦ（オートマチック・トランスミッション・フルード）中に存在する必要がある。ＡＴＦは高温になる場合があるので、前記モーターには、ＡＴＦ中での高温耐熱性が要求される。その他、前記モーターの部品には、均質な性能を有する材料の開発が要請されている。
【０００３】
従来からポリフェニレンサルファイド（ＰＰＳ）繊維のマルチフィラメント糸を電気絶縁材料に使用することが、提案されている（特許文献１〜３参照）。また、ＰＰＳ繊維のモノフィラメント糸を用いて保護スリーブを製造することも、提案されている（特許文献４参照）。さらに、電気自動車用としてモノフィラメントとマルチフィラメントを併用した円筒状で柔軟な保護スリーブが提案されている（特許文献５参照）。また、単繊維の繊度が３０〜１００ｄｔｅｘのフィラメント糸４〜５０本のヤーンを円筒状の組み紐構造にした保護スリーブも提案されている（特許文献６参照）。
【特許文献１】特開平８−１３３００号公報
【特許文献２】特開平１０−２７３８２５号公報
【特許文献３】特開２００１−２４８０７５号公報
【特許文献４】特開２００１−１２３３２４号公報
【特許文献５】特開２００４−１７６２４３号公報
【特許文献６】特開２００７−６３７３０号公報
【発明の開示】
【発明が解決しようとする課題】
【０００４】
しかし、モーター部品用保護スリーブとしては、部品を安定に保護するために前記スリーブの放電特性が高いほうが望ましい。さらに、自動車全体の軽量化を図るため、前記スリーブは軽量であるのが好ましい。
【０００５】
前記スリーブの放電特性を高くするため、開口面積率が低いスリーブを構成するには、スリーブを構成する糸の本数を増やす必要がある。しかしながら、糸の本数が増えると、前記スリーブの重量が増すという問題があった。
【０００６】
本発明は、放電特性を高く、かつ軽量なモーター部品用保護スリーブを提供することを目的とする。
【課題を解決するための手段】
【０００７】
前記目的を達成するため、本発明のモーター部品用保護スリーブは、
融点または熱軟化温度が２７０℃以上の合成繊維フィラメントを用いて製紐され、
前記合成繊維フィラメントが、断面において長径／短径で表わされる扁平度が２〜６である扁平モノフィラメントであり、
前記製紐が、円筒状の２４打ち以上の組紐であり、
前記合成繊維フィラメントの長径部が、円筒形に沿って配列され、
高温耐油性能が、５０％以上であるモーター部品用保護スリーブである。
高温耐油性能（％）＝（Ｔ’／Ｔ）×１００
前記式において、Ｔは、処理前の前記保護スリーブの引張強さを意味し、Ｔ’は、処理後の前記保護スリーブの引張強さを意味する。
前記引張強さとは、ＪＩＳ Ｌ１０１３−８．５．１における引張強さを意味する。
前記処理とは、前記保護スリーブの全体を、密閉容器中の０．５重量％の水と９９．５重量％のオートマチック・トランスミッション・フルードの混合物中に入れ、前記容器中の混合物の温度が１０００時間の間１５０℃で維持されるよう前記容器を加温する処理を意味する。
【０００８】
本発明において、前記高温耐油性能は、油中高温処理の前後の引張強さを比較するものである。この数値が１００％に近いことは、前記保護スリーブに高温処理をしても引張強さが変化しない、従って前記保護スリーブは高温耐油性能に優れることを意味する。
【０００９】
さらに、高温処理は、オートマチック・トランスミッション・フルードと水との混合物中で行われることから、前記高温耐油性能が高いことは、前記保護スリーブが加水分解にも耐性があることを意味する。
【発明の効果】
【００１０】
本発明のモーター部品用保護スリーブは、放電特性を高く、かつ軽量である。
【発明を実施するための最良の形態】
【００１１】
本発明のモーター部品用保護スリーブのモーター部品は、モーターを構成する部品を意味し、例えば、コイル、ワイヤー、結束紐などである。本発明のモーター部品用保護スリーブは、そのようなモーター部品を覆って保護するための、円筒状のスリーブであり、モーター部品を保護するためのものが好ましい。前記モーターとしては、自動車用モーター、エアコン、冷蔵庫等の家電用モーター、動力用モーターなどが挙げられ、自動車用モーターが好ましい。前記自動車用モーターとしては、電気自動車用モーター、ガソリン車用モーター、ディーゼル車用モーターなどが挙げられ、電気自動車用モーターが好ましい。
【００１２】
本発明のモーター部品保護用スリーブは、例えば、前記モーターの部品を覆って保護することにより、前記モーターの製造に用いることができる。また、本発明のモーター部品用保護スリーブでモーター部品を覆うことにより、モーター部品を保護することもできる。
【００１３】
本発明のモーター部品用保護スリーブに用いられる合成繊維フィラメントは、融点または熱軟化温度が２７０℃以上であり、かつ、高温耐油性能が、５０％以上であれば、材料は限定されない。前記合成繊維フィラメントの材料としては、例えば、溶融紡糸が可能な、耐熱性の熱可塑性樹脂が挙げられる。前記合成繊維フィラメントの材料としては、例えば、ポリフェニレンサルファイド、熱可塑性半芳香族ポリアミド（例えば、ナイロン９Ｔ、ナイロン６Ｔ等）、ポリエーテルエーテルケトンおよびポリエーテルイミド等が挙げられ、好ましくはポリフェニレンサルファイドである。
【００１４】
また、本発明において、前記合成繊維フィラメントは、前記合成繊維フィラメントが、扁平モノフィラメントである。このような扁平モノフィラメントを用いて製紐することにより、円筒状で柔軟かつ開口面積率が低い保護スリーブを提供することができる。つまり、扁平であるため、フィラメントが捻れずに製紐できる。その結果、開口面積率が低く、肉厚が薄くなる。さらに、このような扁平フィラメントを用いて製紐することにより、目付け（長さ当たりの重量）も低くすることができる。その結果、肉厚が薄く、軽量な保護スリーブを提供することができる。
【００１５】
本発明において、前記合成繊維フィラメントは、断面において扁平であればよく、その形状は限定されない。前記合成繊維フィラメントの断面における形状の例を、図１に示す。前記形状の例としては、例えば、楕円（図１（ａ）参照）、扁平８角形（図１（ｂ）参照）、扁平菱形（図１（ｃ）参照）、扁平６角形（図１（ｄ）参照）、連結円型（図１（ｅ）参照）、ＵＦＯ型（図１（ｇ）参照）、長方形等が挙げられる。
【００１６】
本発明において、前記合成繊維フィラメントは、断面において長径（Ｌ）／短径（Ｄ）で表わされる扁平度が２〜６、好ましくは２．５〜５、より好ましくは２．５〜４である扁平モノフィラメントである。前記長径および短径は、その断面における形状が楕円の場合、例えば図２に示すように示すように、長い部分の径を長径（Ｌ）、短い部分の径を短径（Ｄ）と呼ぶことができる。扁平度が２以上であると、前記合成繊維フィラメントを用いて製紐した際、保護スリーブの開口面積が低くなるからである。また、扁平度が６以下であると、Ｄが小さい、すなわち、断面が薄い場合でも前記合成フィラメントが折れ曲がりにくくなり、好ましい。また、扁平度が６以下であると、Ｄが大きい、すなわち断面が厚い場合でもＬが小さくなり、柔軟かつ開口面積率が低い保護スリーブを得ることができるからである。
【００１７】
前記合成繊維フィラメント糸の太さは、１５０ｄｔｅｘ以上１８００ｄｔｅｘ以下の範囲であることが好ましい。前記の範囲であれば、前記保護スリーブに部品を挿入する作業が円滑にできるからである。前記合成繊維フィラメント糸の太さは、２５０ｄｔｅｘ以上１２００ｄｔｅｘ以下の範囲であるのが、より好ましく、５００ｄｔｅｘ以上１０００ｄｔｅｘ以下の範囲であるのが、さらに好ましい。
【００１８】
本発明において、前記合成繊維フィラメントの断面は、短径が好ましくは０．０５ｍｍ以上０．３ｍｍ以下、より好ましくは０．０８ｍｍ以上０．１５ｍｍ以下であり、長径が好ましくは０．２ｍｍ以上０．７ｍｍ以下の扁平フィラメントである。前記合成フィラメントの断面は、前記保護スリーブの内径が５〜８ｍｍの場合、例えば、短径は０．０８ｍｍ以上０．２ｍｍ以下、長径は０．４ｍｍ以上０．６ｍｍ以下であり、扁平度（Ｌ／Ｄ）は３〜６である。
【００１９】
また、本発明のモーター部品用保護スリーブは、前記合成繊維フィラメントを用いて製紐され、前記製紐が、円筒状の２４打ち以上の組紐である。本発明の保護スリーブにおける組紐は、２４打ち以上である。２４打ち以上であれば、前記組紐の内径が大きくなり、従って、寸法のより大きなモーター部品を覆うことが可能だからである。前記組紐は、２４打ち以上９６打ち以下が好ましく、４８打ち以上６４打ち以下であるのがより好ましい。
【００２０】
前記高温耐油性能は、５０％以上であるが、５５％以上であるのがより好ましい。例えば電気自動車において、長期に渡って安定に作動できるようなモーターが得られるからである。
【００２１】
本発明の保護スリーブにおいて、前記組紐の組目の開口面積率は、３０％未満である。ここで、開口面積率とは、円筒形の前記保護スリーブを外側から観察した場合、前記保護スリーブの表面において、繊維が存在せず、内側と通じている空隙部分（以下、「開口部」と呼ぶ）の面積の、前記保護スリーブの表面全体の面積に対する割合をいう。前記開口面積率は、例えば、円筒形の前記保護スリーブを平面に展開し、それの拡大写真を撮影し、その写真を観察して、開口部の面積を算出し、前記保護スリーブの表面全体の面積に対する割合を算出することにより得られる。前記開口面積率が３０％未満であると、前記保護スリーブ内部で保護されるモーター部品の保護効果に優れる。また、前記開口面積率が３０％未満であると、開口部の割合が低下するので、放電特性に優れ、さらに絶縁性が向上する。前記開口面積率は、好ましくは０．５〜２５％であり、より好ましくは２〜２０％である。
【００２２】
本発明の前記保護スリーブにおいて、前記組紐の前記合成繊維フィラメントの長径部は、円筒形に沿って配列されている。このように前記合成フィラメントが配列されると、同一繊度（デシテックス）の円形状断面の合成繊維フィラメントを用いた場合と比較して、前記保護スリーブの厚み（肉厚）が薄くなるからである。前記保護スリーブの厚みが薄くなると、同一開口面積率で保護スリーブ当たりの重量、すなわち目付け（ｇ／ｍ）を、円形状断面の合成繊維フィラメントを用いた場合と比較して、低くすることが可能である。本発明の保護スリーブにおいて、スリーブの内側と外側との間の肉厚は、好ましくは０．１〜０．６ｍｍであり、より好ましくは０．１５〜０．５ｍｍである。
【００２３】
本発明の保護スリーブにおいて、前記組紐の１編組単位を構成する糸が、１〜３本の前記合成繊維フィラメントを含み、前記糸が、無撚りであるのが好ましい。さらに、前記組紐の１編組単位を構成する糸が、１本の前記合成繊維フィラメントを含むのが、より好ましい。このように、前記合成繊維フィラメントを、捻りなくスリーブに製紐することにより、保護スリーブの肉厚は、前記合成繊維フィラメントの短径（Ｄ）の２〜３倍となり、好ましいからである。
【００２４】
本発明の保護スリーブにおいて、前記保護スリーブの目付けと、前記保護スリーブの内径は、以下の式を満足するのが好ましい。
０．４≦Ｗ／Ｒ≦１．１
Ｗは、前記保護スリーブの目付け（ｇ／ｍ）であり、
Ｒは、前記保護スリーブの内径（ｍｍ）である。
【００２５】
前記Ｗ／Ｒが１．１以下の場合、前記保護スリーブが柔らかくなり、弾力性も適度に弱くなるので、前記保護スリーブの長さ当たりの樹脂使用量が少なくなり、経済性に優れる。また、前記Ｗ／Ｒが０．４以上である場合、前記保護スリーブの円筒形状が保たれ、かつ開口面積率が低くなる。
【００２６】
前記保護スリーブは、絶縁性に優れるのが好ましい。絶縁性能としては、部分放電開始電圧が１０００Ｖ以上であるのが好ましく、１３００Ｖ以上であるのがさらに好ましい。前記部分放電開始電圧とは、前記保護スリーブの内側と外側に電極を設け、この両電極の間で印加電圧を順次昇圧し、部分放電が始まる電圧を呼ぶ。前記保護スリーブは、例えば、製紐後、水洗または湯洗により、前記保護スリーブを形成する前記合成繊維フィラメントに添加されている水溶性成分を除去することにより、絶縁性能を高めることが可能である。また、前記保護スリーブは、前記保護スリーブを形成する前記合成繊維フィラメントに添加されている、油剤（帯電防止剤、乳化剤など）を、除去または最小限にすることにより、絶縁性能を高めることができる。これらの油剤は、絶縁性能を低下させるためである。
【００２７】
本発明の保護スリーブは、円筒形の長尺の組紐、前記組紐を所望の長さにカットした組紐、ワニス塗布処理を行った組紐、モーター部品に装着された組紐の形態であってもよい。
【００２８】
前記保護スリーブは、更にワニス処理されているのが好ましい。前記保護スリーブがワニス処理されていれば、前記保護スリーブの絶縁性を強化でき、かつ各種機械的応力に対して抵抗性が向上するからである。前記ワニス処理は、前記保護スリーブに、保護されるモーター部品を挿入した後、または前に行うことができるが、前記挿入の後に行うのが好ましい。前記挿入処理の作業効率がより良いからである。前記ワニス処理は、例えば、前記保護スリーブにモーター部品を挿入した後、前記保護スリーブにワニスをスプレー、滴下、刷毛を用いて塗布し、乾燥させ、硬化させることにより行うことができる。
【００２９】
次に、本発明の保護スリーブの製造方法について説明する。本発明の保護スリーブの製造方法は、
前記合成繊維フィラメントを提供して２４打ち以上の製紐機で棒状の治具で連続的に突き上げて円筒状になるように製紐して前記保護スリーブを得ることを含む。
【００３０】
この製造方法で用いる合成繊維フィラメントは、本発明の保護スリーブにおける合成繊維フィラメントと同様である。
【００３１】
前記合成繊維フィラメントは、前記のように、扁平モノフィラメントである。このような扁平モノフィラメントは、公知の溶融紡糸法により、モノフィラメント紡糸機を用いて製造することができる。例えば、前記合成繊維フィラメントがポリフェニレンサルファイド（融点２８５℃）から形成される場合、溶融紡糸法は、例えば以下のようにして行う。まず、前記融点プラス２０〜６０℃の溶融温度でポリフェニレンサルファイドを押出しし、紡糸金口から吐き出された溶融糸条を６０〜９０℃の温水中で冷却固化させ、得られた未延伸糸をガラス転移点以上に加熱された延伸浴または雰囲気中で１段または２段以上の多段の延伸をトータル延伸倍率が３．０〜６．０倍程度になるように延伸し、定長または弛緩熱処理を行い、糸を巻き取る。このような溶融紡糸法において、紡糸口金のサイズと形状を調整することにより、所望の扁平モノフィラメントが得られる。前記合成繊維フィラメントが他の樹脂から形成される場合も、前記溶融紡糸法を用いることにより、同様に所望の扁平モノフィラメントを得ることができる。前記延伸は、例えば、ガラス転移点以上に加熱された延伸浴において、２．０〜４．０倍延伸し、次いでガラス転移点以上に加熱された雰囲気中で１．１〜２．０倍延伸してもよい。その後の弛緩熱処理は、１５０〜２８０℃で、０〜１０％の弛緩処理を行ってもよい。
【００３２】
前記製造方法において、使用する製紐機を適宜選択することにより所望の内径を有する保護スリーブを得ることができる。前記製紐機の小ボビンに前記合成繊維フィラメントを巻き変え（管巻き）する際、前記合成繊維モノフィラメントに撚りが入らないように巻くのが好ましい。このようにすると、前記合成繊維フィラメントが無撚りで供給されるからである。また、前記製造方法において、１〜３本、好ましくは１本の合成繊維フィラメントが、前記製紐機に供給され、製紐されるのが好ましい。複数本の合成繊維フィラメントが前記製紐機に供給される場合、前記フィラメントは扁平状態で並んだ状態になるのが好ましい。このような状態で供給されれば、得られる保護スリーブの厚みが薄くなり、かつ開口面積率が低下するためである。
【００３３】
前記保護スリーブは、棒状の治具で連続的に突き上げて円筒状になるように更に処理されているのが好ましい。前記保護スリーブが、このように処理されていれば、潰れて扁平化しておらず、特別な治具を用いることなく、前記保護スリーブ中にモーター部品を挿入するのが容易だからである。このような処理は、例えば、前記保護スリーブが、小巻ボビンに巻かれた糸を用いて製紐機で組み上げられた直後に、その真下から、先端が紐の内径に近似する多角形又は丸型の金属製の丸棒を突き上げることにより行うことができる。
【００３４】
前記保護スリーブの製造方法は、円筒状に製紐した後、前記保護スリーブを水洗または湯洗することをさらに含むのが好ましい。この水洗により、前記保護スリーブを形成する前記合成繊維フィラメントに添加されている水溶性成分を除去することが可能である。この水溶性成分を除去することにより、絶縁性能を高めることができる。また、前記保護スリーブの製造方法は、円筒状に製紐した後、前記保護スリーブから油剤（帯電防止剤、乳化剤など）を、除去する工程をさらに含むのが好ましい。前記油剤を除去することにより、絶縁性能を高めることができるからである。
【００３５】
製紐された組紐は、円筒形状を保持した状態で、ボビン巻き、カセ巻き、振り落とし等により引き取り、保管することができる。
【００３６】
前記組紐は、所望の長さに切断して、保護スリーブを得ることができる。前記組紐は、製紐後、かつ切断前に熱処理されるのが好ましい。この熱処理により、前記組紐は、寸法が安定し、かつ、切断端面のほつれを抑制することができるからである。前記熱処理は、円筒に製紐後、引き続いて行ってもよく、または製紐後、別工程として、連続式もしくはバッチ式で行ってもよい。
【００３７】
前記組紐は、ハサミ、回転刃等の刃物、ヒートカット等を用いて切断することができる。前記切断された組紐は、切断端面を加熱して溶融させたり、または、前記組紐の開口部の繊維を融着させて、ほつれを防止することができる。また、前記切断された組紐は、前記組紐の開口部をラッパ型に広げ、モーター部品を挿入しやすくしてもよい。
【００３８】
本発明のモーター部品用保護スリーブは、適用されるモーターおよび部品の種類によってサイズは異なり、特に限定されないが、例えば、内径５〜９ｍｍ、長さ３〜５０ｃｍである。
【００３９】
前記製造方法において、保護スリーブをワニス処理するのをさらに含むのが好ましい。前記保護スリーブがワニス処理されていれば、前記保護スリーブの絶縁性を強化でき、かつ各種機械的応力に対して抵抗性が向上するからである。
【００４０】
（実施例）
以下実施例および比較例を用いて本発明をさらに具体的に説明するが、本発明は以下の実施例に限定されるものではない。以下の実施例および比較例における高温耐油性能、開口面積率、肉厚、内径、目付けおよび部分放電開始電圧は、以下のようにして測定した。
【００４１】
（１）高温耐油性能：長さ６０ｃｍの前記保護スリーブの全体を、密閉容器中の０．５重量％の水と９９．５重量％のオートマチック・トランスミッション・フルード（ＡＴＦ ＷＳ（商品名）、エッソ石油（株）製）の混合物（５リットル）中に入れ、前記容器中の混合物の温度が１０００時間の間１５０℃で維持されるよう前記容器を加温した。この処理前の前記保護スリーブの引張強さ（Ｔ）と、処理後の前記保護スリーブの引張強さ（Ｔ’）を、ＪＩＳ Ｌ１０１３−８．５．１法に準じて測定した。得られた各引張強さを、次の式に導入して、高温耐油性能を求めた。５回測定して得られた値の平均値を算出した。なお、本測定方法においては、ＡＴＦとしていずれのＡＴＦを用いても良い。
高温耐油性能（％）＝（Ｔ’／Ｔ）×１００
ここで、Ｔ：処理前の前記保護スリーブの引張強さ
Ｔ’：処理後の前記保護スリーブの引張強さ
（２）保護スリーブの開口面積率（％）
円筒形の保護スリーブを長さ方向に切断して平面状に展開し、それの拡大写真を撮影し、その写真を観察して、開口部の面積を算出し、前記保護スリーブの表面全体の面積に対する割合を算出した。
【００４２】
（３）保護スリーブの肉厚（ｍｍ）
ノギスを用いて保護スリーブの内側と外側をはさみ、肉厚を測定した。
【００４３】
（４）保護スリーブの内径
円錐型のテーバーゲージを用いて、先端を上にして立て、切断した保護スリーブを垂直に力を加えずに立てて測定した。
【００４４】
（５）保護スリーブの目付け（１ｍあたりの重さ）
標準状態（温度２０±２℃、相対湿度６５±２％）で２４時間放置したモーター部品用保護スリーブを、５０ｃｍの長さに切断した。その重量を測定し、２倍乗じて、保護スリーブ１ｍあたりの重さを得た。
【００４５】
(６)保護スリーブの部分放電開始電圧（Ｖ）
保護スリーブの内側と外側に電極を設け、この両電極の間で一定荷重（１Ｎ）をかけ、部分放電測定装置（三菱電線工業株式会社製、タイプＢ００９、低周波法）を用いて１００Ｖ毎に昇圧印加し、部分放電が始まる電圧を部分放電開始電圧とした。数字が高いほうが、絶縁性が高いことを意味する。
【００４６】
（参考例１）
ポリフェニレンサルファイド（ＰＰＳ）繊維の扁平モノフィラメント（短径（Ｄ）＝０．１５ｍｍ、長径（Ｌ）＝０．４５ｍｍ、Ｌ／Ｄ＝３．０、図１（ａ）に近似した楕円断面、８１０ｄｔｅｘ）の製造
ポリフェニレンサルファイド（ＰＰＳ）樹脂（東レ（株）製、融点＝２８５℃、ガラス転移点＝９１℃）を１５０℃で２時間乾燥した後、モノフィラメント紡糸機に供給した。前記ＰＰＳ繊維を紡糸温度３２０〜３３０℃で溶融し、楕円断面の紡糸口金から押し出し、８５℃の温水中で冷却して、未延伸フィラメントを得た。この未延伸フィラメントを９８℃の温水中で３．５倍に延伸し、次いで１８０℃の乾熱中で１．２倍に延伸し、その後、１８０℃で３％の弛緩熱処理を行い、扁平フィラメントを得た。このモノフィラメントは、短径（Ｄ）が０．１５ｍｍ、長径（Ｌ）が０．４５ｍｍ、Ｌ／Ｄが３．０であり、図１（ａ）に近似した楕円断面形状であり、繊度は８１０ｄｔｅｘであった。
【００４７】
（参考例２）
ポリフェニレンサルファイド（ＰＰＳ）繊維の扁平モノフィラメント（短径（Ｄ）＝０．１３ｍｍ、長径（Ｌ）＝０．４３ｍｍ、Ｌ／Ｄ＝３．３、図１（ｅ）に近似した四連結断面、５３０ｄｔｅｘ）の製造
楕円断面の紡糸口金の代わりに図４に示す形状の紡糸口金を用いた以外は、参考例１と同様にして扁平フィラメントを得た。得られたモノフィラメントは、短径（Ｄ）が０．１３ｍｍ、長径（Ｌ）が０．４３ｍｍ、Ｌ／Ｄが３．３であり、図１（ｅ）に近似した楕円断面形状であり、繊度は５３０ｄｔｅｘであった。
【００４８】
（参考例３）
ポリフェニレンサルファイド（ＰＰＳ）繊維の円形モノフィラメント（直径０．２８ｍｍ、８２０ｄｔｅｘ）の製造
楕円断面の紡糸口金の代わりに円状の紡糸口金を用いた以外は、参考例１と同様にしてモノフィラメントを得た。得られたモノフィラメントは、直径が０．２８ｍｍであり、断面が円形状であり、繊度は８２０ｄｔｅｘであった。
【実施例１】
【００４９】
参考例１で得たポリフェニレンサルファイド（ＰＰＳ）繊維の扁平モノフィラメント（短径（Ｄ）＝０．１５ｍｍ、長径（Ｌ）＝０．４５ｍｍ、Ｌ／Ｄ＝３．０、図１（ａ）に近似した楕円断面、８１０ｄｔｅｘ）を、ねじれが入らないように小巻ボビンに巻いて６４本用意した。
【００５０】
これらを丸組織の６４打ちの製紐機に仕掛け、組紐に製紐し、その直後、棒状の治具を連続的に突き上げて円筒状の形になるようにして、モーター部品用保護スリーブを得た。前記保護スリーブは弾力性を有しており、内径（Ｒ）が７．４ｍｍのチューブ状の形状が維持されていた。前記保護スリーブの目付け（Ｗ）は、６．６ｇ／ｍ、Ｗ／Ｒは０．８９、肉厚は０．３２ｍｍ、開口面積率は１２％、高温耐油性能は９３％であった。得られたモーター部品用保護スリーブの一例の外観図を図３に示す。
【００５１】
前記保護スリーブを自動洗濯機（サンヨー製、商品名ＡＳＷ−Ｅ１０ＺＡ）を用いて濯ぎ３回を行い、計３０分洗浄および脱水した後室温で乾燥させた。濯ぎ後の放電開始電圧は１３００Ｖで良好な絶縁性を示した。洗浄前の保護スリーブの放電開始電圧は１０００Ｖで使用には問題なかった。この保護スリーブの３００ｍにおいて、毛羽および汚れの付着は認められなかった。
【００５２】
約２０ｃｍの長さに切断した前記保護スリーブに、特別の治具も必要とせず、コイル（電気自動車用モーターと電源を結ぶコイル）を極めて容易に挿入できた。
【実施例２】
【００５３】
参考例２で得たポリフェニレンサルファイド（ＰＰＳ）繊維の扁平モノフィラメント（短径（Ｄ）＝０．１３ｍｍ、長径（Ｌ）＝０．４３ｍｍ、Ｌ／Ｄ＝３．３、図１（ｅ）に近似した四連結断面、５３０ｄｔｅｘ）を、ねじれが入らないように小巻ボビンに巻いて４８本用意した。
【００５４】
これらを丸組織の４８打ちの製紐機に仕掛け、組紐に製紐し、その直後、棒状の治具を連続的に突き上げて円筒状の形になるようにして、モーター部品用保護スリーブを得た。前記保護スリーブは弾力性を有しており、内径（Ｒ）が５．５ｍｍのチューブ状の形状が維持されていた。前記保護スリーブの目付け（Ｗ）は、３．８ｇ／ｍ、Ｗ／Ｒは０．６９、肉厚は０．３０ｍｍ、開口面積率は１０％、高温耐油性能は９３％であった。
【００５５】
前記保護スリーブを自動洗濯機（サンヨー製、商品名ＡＳＷ−Ｅ１０ＺＡ）を用いて濯ぎ３回を行い、計３０分洗浄および脱水した後室温で乾燥させた。濯ぎ後の放電開始電圧は１３００Ｖで良好な絶縁性を示した。洗浄前の保護スリーブの放電開始電圧は１１００Ｖで使用には問題なかった。この保護スリーブの３００ｍにおいて、毛羽および汚れの付着は認められなかった。
【００５６】
約２０ｃｍの長さに切断した前記保護スリーブに、特別の治具も必要とせず、コイル（電気自動車用モーターと電源を結ぶコイル）を極めて容易に挿入できた。
【００５７】
（比較例１）
参考例３で得たポリフェニレンサルファイド（ＰＰＳ）繊維の円形モノフィラメント（直径０．２８ｍｍ、８２０ｄｔｅｘ）を、小巻ボビンに巻いて６４本用意した。
【００５８】
これらを丸組織の６４打ちの製紐機に仕掛け、組紐に製紐し、その直後、棒状の治具を連続的に突き上げて円筒状の形になるようにして、モーター部品用保護スリーブを得た。前記保護スリーブは弾力性を有していたが、チューブ状の形状は、安定的に維持されていなかった。前記保護スリーブの内径（Ｒ）は７．４ｍｍ、目付け（Ｗ）は、６．９ｇ／ｍ、Ｗ／Ｒは０．９３、肉厚は０．６５ｍｍ、開口面積率は３５％、高温耐油性能は９３％であった。
【００５９】
前記保護スリーブを自動洗濯機（サンヨー製、商品名ＡＳＷ−Ｅ１０ＺＡ）を用いて濯ぎ３回を行い、計３０分洗浄および脱水した後室温で乾燥させた。濯ぎ後の放電開始電圧は７００Ｖであり、絶縁特性が低かった洗浄前の保護スリーブの放電開始電圧も７００Ｖで、絶縁特性が低かった。この保護スリーブの３００ｍにおいて、毛羽および汚れの付着は認められなかった。
【００６０】
約２０ｃｍの長さに切断した前記保護スリーブにコイル（電気自動車用モーターと電源を結ぶコイル）を挿入するには、保護スリーブの形状が安定せず、容易に挿入できなかった。また、コイルを挿入した保護スリーブの開口部から、内部に納められたコイルの姿が見え、コイルを安定して保護することには不十分であった。
【００６１】
（比較例２）
ポリフェニレンサルファイド（ＰＰＳ）繊維（融点＝２８５℃）のマルチフィラメント（４４０Ｔ−１００Ｔ−Ｔ１９０、東レ（株）製、「トルコン」（商品名）、直径０．６６ｍｍ、４４ｄｔｅｘ、単糸３７ｄｔｅｘ）を準備し、６０ｔ／ｍで撚りかけした。この糸を二本引きそろえ、小巻ボビンに巻き変えした。このような小巻ボビンを６４本用意した。
【００６２】
これらを丸組織の６４打ちの製紐機に仕掛け、組紐に製紐し、その直後、棒状の治具を連続的に突き上げて円筒状の形になるようにして、モーター部品用保護スリーブを得た。前記保護スリーブは弾力性を有し、内径（Ｒ）が７．５ｍｍのチューブ状の形状が維持されていた。前記保護スリーブの内径（Ｒ）は８．６ｍｍ、目付け（Ｗ）は、８．６ｇ／ｍ、Ｗ／Ｒは１．１５、肉厚は０．５４ｍｍ、開口面積率は１２％、高温耐油性能は９２％であった。
【００６３】
前記保護スリーブを自動洗濯機（サンヨー製、商品名ＡＳＷ−Ｅ１０ＺＡ）を用いて濯ぎ３回を行い、計３０分洗浄および脱水した後室温で乾燥させた。濯ぎ後の放電開始電圧は１３００Ｖで良好な絶縁性を示した。洗浄前の保護スリーブの放電開始電圧は９００Ｖで使用には問題なかった。この保護スリーブの１００ｍにおいて、５個の毛羽の付着と、３箇所の油汚れが認められた。
【００６４】
約２０ｃｍの長さに切断した前記保護スリーブにコイル（電気自動車用モーターと電源を結ぶコイル）を挿入するには、保護スリーブの形状が安定せず、容易に挿入できなかった。また、コイルを挿入した保護スリーブの開口部から、内部に納められたコイルの姿が見え、コイルを安定して保護することには不十分であった。
【００６５】
実施例１および２ならびに比較例１および２で得られた保護スリーブの物性を表１にまとめて示す。
【００６６】
【表１】
0005010457.tif 000002
【００６７】
表１に示すように、本発明の保護スリーブは、低い目付けと、低い開口面積率を両立できていることが確認できた。すなわち、本発明の保護スリーブは、軽量かつ放電特性が高い、モーター部品用保護スリーブである。
【産業上の利用可能性】
【００６８】
本発明のモーター部品用保護スリーブは、モーター製造用途にも適用できる。
【図面の簡単な説明】
【００６９】
【図１】本発明の合成繊維フィラメントの断面における形状の例を示す図である。
【図２】本発明の合成繊維フィラメントの断面が楕円の場合における、長径および短径を示す図である。
【図３】本発明の実施例１で得られたモーター部品用保護スリーブの外観図である。
【図４】参考例２で用いた紡糸口金の先端形状を示す図である。
【図１】
0005010457.tif 000003
【図２】
0005010457.tif 000004
【図３】
0005010457.tif 000005
【図４】
0005010457.tif 000006